Сплав на основе железа
IRON-BASED ALLOYS

Изобретение относится к области металлургии, в частности к составам сплавов на основе железа, которые могут быть использованы в машиностроении.
Известен сплав на основе железа, содержащий, мас.%: углерод 0,15-0,2; кремний 0-2,4; никель 0-12,0; хром 0-11,0; кобальт 0-12,0; ванадий 0-12,0; алюминий 0-2,5; железо - остальное [1].
Задачей изобретения является повышение ударной вязкости сплава.
Технический результат достигается тем, что в сплаве на основе железа, содержащем углерод, кремний, никель, хром, кобальт, ванадий и алюминий, компоненты находятся при следующем соотношении, мас. %: углерод 0,2-0,4; кремний 0,03-0,05; никель 14,0-16,0; хром 0,2-0,4; кобальт 1,0-1,8; ванадий 24,0-26,0; алюминий 4,0-6,0; железо - остальное.
В таблице приведены составы сплава.
2
Ударная вязкость сплава составит 0,4-0,5 кгм/см.
Повышение ударной вязкости содержащего углерод сплава на основе железа обусловлено комплексным влиянием компонентов, входящих в его состав. Хром, никель, кобальт, ванадий, кремний упрочняют твердый раствор. Хром стабилизирует карбиды, препятствует развитию трещин при ударе. Кобальт, ванадий и алюминий увеличивают ударную вязкость сплава.
Сплав может быть выплавлен в электропечах. Отливки подвергают закалке с температурой 860°С в масле, отпуску при температуре 520°С в масле.
Источники информации
1. СА 2942442, 2015.